(57)【特許請求の範囲】
【請求項１】
天然ゴムを１０〜３０重量％、スチレン単位含有量が３０〜４０重量％である溶液重合スチレンブタジエンゴムを１０〜３０重量％、乳化重合スチレンブタジエンゴムを８０〜４０重量％含むジエン系ゴム１００重量部に対し、芳香族変性テルペン樹脂を１〜２５重量部、シリカを８０〜１５０重量部、カーボンブラックを５〜５０重量部およびオイル成分を配合するとともに、炭素数３〜２０のアルキル基を有するアルキルトリエトキシシランを前記シリカの重量の０．１〜２０重量％配合し、かつ前記溶液重合スチレンブタジエンゴムおよび／または乳化重合スチレンブタジエンゴムが含有する油展成分、前記芳香族変性テルペン樹脂および前記オイル成分の合計量Ｗoilと前記天然ゴムの重量ＷNRの比（Ｗoil／ＷNR）が３．０〜４．０であることを特徴とするタイヤトレッド用ゴム組成物。
【請求項２】
前記シリカのＣＴＡＢ比表面積が１８０〜２５０ｍ2／ｇであることを特徴とする請求項１に記載のタイヤトレッド用ゴム組成物。
【請求項３】
前記シリカおよびカーボンブラックの配合量の合計が１４０重量を超え２００重量部以下であることを特徴とする請求項１または２に記載のタイヤトレッド用ゴム組成物。
【請求項４】
請求項１，２または３に記載のタイヤトレッド用ゴム組成物を使用した空気入りタイヤ。
【発明の詳細な説明】
【技術分野】
【０００１】
本発明は、加工性、グリップ性能および耐摩耗性を従来レベルよりも向上するようにしたタイヤトレッド用ゴム組成物に関する。
【背景技術】
【０００２】
高性能車両向けの乗用車用空気入りタイヤには、ドライグリップ性能、ウェットグリップ性能、耐摩耗性や低転がり抵抗性をより高次元で両立させることが求められている。例えば、グリップ性能を高くするため、ガラス転移温度が高いスチレンブタジエンゴムを配合したり、粒子径が小さい無機充填剤を多く配合したゴム組成物を使用することが行われる。しかしながらこのようなゴム組成物を使用すると、グリップ性能を高くすることができても転がり抵抗が大きくなるという問題がある。また転がり抵抗を小さくするためゴム組成物へのシリカの配合量を多くすることがあるが、この場合には耐摩耗性が悪化するという問題がある。
【０００３】
特許文献１は、乳化重合スチレンブタジエンゴム、末端変性溶液重合スチレンブタジエンゴム及び天然ゴムをその重量比を限定して配合したジエン系ゴムにシリカを配合することによりシリカの分散性を改良して、低発熱性、耐摩耗性およびウェットグリップ性に優れるゴム組成物を提案している。しかし、需要者がグリップ性能および耐摩耗性の向上に期待する要求レベルはより高く、さらに高品質の空気入りタイヤを安定して製造するため加工性を向上させることも重要であり、これらのバランスを一層改善することが求められていた。
【先行技術文献】
【特許文献】
【０００４】
【特許文献１】特開２０１１−２４６５６１号公報
【発明の概要】
【発明が解決しようとする課題】
【０００５】
本発明の目的は、加工性、グリップ性能および耐摩耗性を従来レベル以上に向上するようにしたタイヤトレッド用ゴム組成物を提供することにある。
【課題を解決するための手段】
【０００６】
上記目的を達成する本発明のタイヤトレッド用ゴム組成物は、天然ゴムを１０〜３０重量％、スチレン単位含有量が３０〜４０重量％である溶液重合スチレンブタジエンゴムを１０〜３０重量％、乳化重合スチレンブタジエンゴムを８０〜４０重量％含むジエン系ゴム１００重量部に対し、芳香族変性テルペン樹脂を１〜２５重量部、シリカを８０〜１５０重量部、カーボンブラックを５〜５０重量部およびオイル成分を配合するとともに、炭素数３〜２０のアルキル基を有するアルキルトリエトキシシランを前記シリカの重量の０．１〜２０重量％配合し、かつ前記溶液重合スチレンブタジエンゴムおよび／または乳化重合スチレンブタジエンゴムが含有する油展成分、前記芳香族変性テルペン樹脂および前記オイル成分の合計量Ｗoilと前記天然ゴムの重量ＷNRの比（Ｗoil／ＷNR）が３．０〜４．０であることを特徴とする。
【発明の効果】
【０００７】
本発明のタイヤトレッド用ゴム組成物は、天然ゴムを１０〜３０重量％、スチレン単位含有量が高い溶液重合スチレンブタジエンゴムを１０〜３０重量％、乳化重合スチレンブタジエンゴムを８０〜４０重量％含むジエン系ゴムに、芳香族変性テルペン樹脂、シリカ、カーボンブラック、オイル成分およびアルキルトリエトキシシランを配合し、かつ溶液重合スチレンブタジエンゴムおよび／または乳化重合スチレンブタジエンゴムが含有する油展成分、芳香族変性テルペン樹脂およびオイル成分の合計量Ｗoilと天然ゴムの重量ＷNRの比（Ｗoil／ＷNR）を３．０〜４．０にしたので、加工性、グリップ性能および耐摩耗性を従来レベル以上に向上することができる。
【０００８】
本発明においてシリカのＣＴＡＢ比表面積を１８０〜２５０ｍ2／ｇにするとよい。またシリカおよびカーボンブラックの配合量の合計を１４０重量を超え２００重量部以下にするとよい。
【０００９】
本発明のタイヤトレッド用ゴム組成物を使用した空気入りタイヤは、グリップ性能および耐摩耗性を従来レベルよりも向上させており、この高品質な空気入りタイヤを安定して製造することができる。
【発明を実施するための形態】
【００１０】
本発明のタイヤトレッド用ゴム組成物において、ゴム成分はジエン系ゴムからなり、天然ゴム、溶液重合スチレンブタジエンゴム（以下、「Ｓ−ＳＢＲ」という。）および乳化重合スチレンブタジエンゴム（以下、「Ｅ−ＳＢＲ」という。）の合計を１００重量％にする。
【００１１】
本発明において、ジエン系ゴム１００重量％中、天然ゴムを１０〜３０重量％含有する。天然ゴムを配合することにより、耐摩耗性を大幅に改良するとともに、グリップ性能を改良することができる。天然ゴムの含有量が１０重量％未満であると、耐摩耗性を改良する効果が十分に得らない。また天然ゴムの含有量が３０重量％を超えるとドライグリップ性能が低下する。天然ゴムの含有量は、好ましくは１０〜２０重量％、より好ましくは１５〜２０重量％であるとよい。
【００１２】
本発明において、Ｓ−ＳＢＲはスチレン単位含有量が３０〜４０重量％、好ましくは３２〜３８重量％である。Ｓ−ＳＢＲのスチレン単位含有量が３０重量％未満であると、ゴム組成物の剛性および強度が不足し耐摩耗性およびウェットグリップ性能を十分に改良することができない。Ｓ−ＳＢＲのスチレン単位含有量が４０重量％を超えると、燃費性能が悪化する。なおＳ−ＳＢＲのスチレン単位含有量は赤外分光分析（ハンプトン法）により測定するものとする。
【００１３】
本発明において、ジエン系ゴム１００重量％中、Ｓ−ＳＢＲを１０〜３０重量％含有する。Ｓ−ＳＢＲの含有量が１０重量％未満であると、燃費性能が悪化する。Ｓ−ＳＢＲの含有量が３０重量％を超えるとドライグリップ性能が低下する。Ｓ−ＳＢＲの含有量は、好ましくは１５〜３０重量％、より好ましくは２０〜３０重量％であるとよい。
【００１４】
本発明のタイヤトレッド用ゴム組成物は、ジエン系ゴム１００重量％中、Ｅ−ＳＢＲを８０〜４０重量％含有する。Ｅ−ＳＢＲの含有量が４０重量％未満であると、ウェットグリップ性能が低下する。Ｅ−ＳＢＲの含有量が８０重量％を超えると燃費性能が悪化する。Ｅ−ＳＢＲの含有量は、好ましくは５０〜７０重量％、より好ましくは５０〜６０重量％であるとよい。
【００１５】
本発明のタイヤトレッド用ゴム組成物は、芳香族変性テルペン樹脂を配合することにより、ウェットグリップ性能を高くすることができる。芳香族変性テルペン樹脂としては、α−ピネン、βピネン、ジペンテン、リモネンなどのテルペンとスチレン、フェノール、α−メチルスチレン、ビニルトルエンなどの芳香族化合物とを重合させたテルペン樹脂が例示される。
【００１６】
芳香族変性テルペン樹脂の配合量は、ジエン系ゴム１００重量部に対し１〜２５重量部、好ましくは１０〜２０重量部である。芳香族変性テルペン樹脂の配合量が１重量部未満であると、ウェットグリップ性能を十分に高くすることができない。芳香族変性テルペン樹脂の配合量が２５重量部を超えると、燃費性能が悪化する。
【００１７】
本発明のタイヤトレッド用ゴム組成物は、シリカを配合することにより、ウェットグリップ性能を高くすることができる。シリカの配合量は、ジエン系ゴム１００重量部に対し８０〜１５０重量部、好ましくは１００〜１５０重量部である。シリカの配合量が８０重量部未満であると、ウェットグリップ性能を十分に高くすることができない。またシリカの配合量が１５０重量部を超えると、燃費性能が悪化する。
【００１８】
シリカのＣＴＡＢ比表面積は好ましくは１８０〜２５０ｍ2／ｇ、より好ましくは２００〜２３０ｍ2／ｇであるとよい。シリカのＣＴＡＢ比表面積が１８０ｍ2／ｇ未満であると、ウェットグリップ性能が低下する。シリカのＣＴＡＢ比表面積が２５０ｍ2／ｇを超えると燃費性能が悪化する。なお、シリカのＣＴＡＢ比表面積はＪＩＳ  Ｋ６２１７−３：２００１に準拠して求めるものとする。
【００１９】
本発明で使用するシリカは、上述した特性を有するシリカであればよく、製品化されたもののなかから適宜選択することができる。また通常の方法で上述した特性を有するように製造してもよい。シリカの種類としては、例えば湿式法シリカ、乾式法シリカあるいは表面処理シリカなどを使用することができる。
【００２０】
本発明のタイヤトレッド用ゴム組成物は、シリカとともにカーボンブラックを配合する。カーボンブラックを配合することにより、耐摩耗性および操縦安定性を高くすることができる。カーボンブラックの配合量は、ジエン系ゴム１００重量部に対し５〜５０重量部、好ましくは１０〜３０重量部である。カーボンブラックの配合量が５重量部未満であると、耐摩耗性および操縦安定性を十分に高くすることができない。またカーボンブラックの配合量が５０重量部を超えると、加工性が悪化する。
【００２１】
シリカおよびカーボンブラックの配合量の合計は、ジエン系ゴム１００重量部に対し好ましくは１４０重量部を超え２００重量部以下、より好ましくは１４０〜１７０重量部であるとよい。シリカおよびカーボンブラックの合計が１４０重量部以下であると、グリップ性能および耐摩耗性を十分に高くすることができない虞がある。またシリカおよびカーボンブラックの合計が２００重量部を超えると、粘度が大きくなり加工性が悪化する虞がある。
【００２２】
さらにシリカおよびカーボンブラック以外の他の無機充填剤を配合することができる。他の無機充填剤としては、例えばクレー、タルク、炭酸カルシウム、マイカ、水酸化アルミニウム等を例示することができる。ただし他の無機充填剤の配合量は、本発明の課題を解決するのを阻害しない範囲内であるものとする。
【００２３】
本発明のゴム組成物において、シリカと共にシランカップリング剤を配合することが好ましく、シリカの分散性を向上しジエン系ゴムに対する補強性をより高くすることができる。シランカップリング剤は、シリカ配合量に対して好ましくは３〜１５重量％、より好ましくは５〜１２重量％配合するとよい。シランカップリング剤の配合量がシリカ重量の３重量％未満の場合、シリカの分散性を向上する効果が十分に得られないことがある。また、シランカップリング剤が１５重量％を超えると、シランカップリング剤同士が縮合してしまい、所望の効果が得られないことがある。
【００２４】
シランカップリング剤としては、特に制限されるものではないが、硫黄含有シランカップリング剤が好ましく、例えばビス−（３−トリエトキシシリルプロピル）テトラサルファイド、ビス（３−トリエトキシシリルプロピル）ジサルファイド、３−トリメトキシシリルプロピルベンゾチアゾールテトラサルファイド、γ−メルカプトプロピルトリエトキシシラン、３−オクタノイルチオプロピルトリエトキシシランおよびこれらの誘導体等を例示することができる。誘導体としては、例えばＮＸＴ−Ｚ（モメンティブパフォーマンス社製）が挙げられる。
【００２５】
本発明のタイヤトレッド用ゴム組成物は、炭素数３〜２０のアルキル基を有するアルキルトリエトキシシランを配合することにより、シリカの凝集や、ゴム組成物の粘度上昇を抑制し、加工性、ウェット性能および耐摩耗性をより優れたものにすることができる。
【００２６】
アルキルトリエトキシシランは、炭素数３〜２０、好ましくは炭素数７〜１０のアルキル基を有する。炭素数３〜２０のアルキル基として、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基が挙げられる。なかでもジエン系ゴムとの相溶性の観点から、オクチル基、ノニル基がより好ましい。
【００２７】
アルキルトリエトキシシランの配合量は、シリカの配合量に対し０．１〜２０重量％、好ましくは１〜１０重量％である。アルキルトリエトキシシランの配合量が０．１重量％未満であると、ウェット性能および耐摩耗性を確保しながら粘度を小さくする効果が得られない。またアルキルトリエトキシシランの配合量が２０重量％を超えると、耐摩耗性が低下する虞がある。
【００２８】
本発明のタイヤトレッド用ゴム組成物は、適量のオイル成分を配合する。オイル成分としては、アロマオイル、プロセスオイル等が例示される。オイル成分の配合量は、Ｓ−ＳＢＲおよび／またはＥ−ＳＢＲが含有する油展成分、芳香族変性テルペン樹脂およびオイル成分の配合量の合計と天然ゴムの配合量との重量比の関係で決められる。すなわち、Ｓ−ＳＢＲおよび／またはＥ−ＳＢＲが含有する油展成分、芳香族変性テルペン樹脂およびオイル成分の配合量の合計をＷoilとし、天然ゴムの配合量をＷNRとするとき、比（Ｗoil／ＷNR）が３．０〜４．０であることが必要である。比（Ｗoil／ＷNR）が３．０未満であると、グリップ性能が十分に得られない。また比（Ｗoil／ＷNR）が４．０を超えると、耐摩耗性が十分に得られない。比（Ｗoil／ＷNR）は好ましくは３．２〜３．８、より好ましくは３．４〜３．６であるとよい。
【００２９】
タイヤトレッド用ゴム組成物には、上述した配合剤以外にも、加硫又は架橋剤、加硫促進剤、老化防止剤、可塑剤、加工助剤などのタイヤ用ゴム組成物に一般的に使用される各種添加剤を配合することができ、かかる添加剤は一般的な方法で混練してゴム組成物とし、加硫又は架橋するのに使用することができる。これらの添加剤の配合量は本発明の目的に反しない限り、従来の一般的な配合量とすることができる。このようなゴム組成物は、公知のゴム用混練機械、例えば、バンバリーミキサー、ニーダー、ロール等を使用して、上記各成分を混合することによって製造することができる。
【００３０】
本発明のタイヤトレッド用ゴム組成物は、空気入りタイヤ、特にタイヤトレッド部に好適に使用することができる。このゴム組成物を使用した空気入りタイヤは、ウェットグリップ性能およびドライグリップ性能が優れることに加え、耐摩耗性が優れタイヤ耐久性を向上することができる。さらに粘度が低く加工性に優れるため、高品質の空気入りタイヤを安定して製造することができる。
【００３１】
以下、実施例によって本発明を更に説明するが、本発明の範囲はこれらの実施例に限定されるものではない。
【実施例】
【００３２】
表３に示す配合剤を共通配合とし、表１〜２に示す配合からなる１６種類のタイヤトレッド用ゴム組成物（標準例、実施例１〜７、比較例１〜８）を、硫黄、加硫促進剤を除く成分を１.７Ｌの密閉型ミキサーで５分間混練し放出して室温冷却したマスターバッチに、硫黄、加硫促進剤を加えて１.７Ｌの密閉型ミキサーで混練することにより調製した。なお、表１〜２中、Ｓ−ＳＢＲ１，Ｓ−ＳＢＲ２およびＥ−ＳＢＲは正味のゴム１００重量部に３７．５重量部の油展成分を含むため、それぞれの配合量の欄に実際の配合量と共に、括弧内に油展成分を除いたＳＢＲ正味の配合量を示した。なお表３に記載した配合剤の量は、表１〜２に記載したジエン系ゴム１００重量部（正味のゴム量）に対する重量部で示した。
【００３３】
Ｓ−ＳＢＲ１，Ｓ−ＳＢＲ２およびＥ−ＳＢＲ中の油展成分、芳香族変性テルペン樹脂（表中テルペン樹脂）およびアロマオイルの合計を表１〜２の「総オイル量Ｗｏｉｌ  重量部」の欄に記載した。また天然ゴムの配合量（Ｗｎｒ）に対する総オイル量（Ｗｏｉｌ）の比（Ｗｏｉｌ／Ｗｎｒ）を「比  Ｗｏｉｌ／Ｗｎｒ」の欄に記載した。さらにシリカおよびカーボンブラック（ＣＢ）の配合量の合計を「シリカ＋ＣＢ  重量部」の欄に記載した。
【００３４】
得られた１６種類のタイヤトレッド用ゴム組成物のムーニー粘度を下記に示す方法で評価した。
【００３５】
ムーニー粘度
得られたゴム組成物をＪＩＳ  Ｋ６３００に準拠して、ムーニー粘度計にてＬ型ロータ（３８．１ｍｍ径、５．５ｍｍ厚）を使用し、予熱時間１分、ロータの回転時間４分、１００℃、２ｒｐｍの条件で測定した。得られた結果は、標準例の値を１００とする指数で表わし表１，２の「加工性」の欄に示した。この指数が小さいほど粘度が小さく、加工性が優れることを意味する。
【００３６】
得られた１６種類のタイヤトレッド用ゴム組成物について、所定形状の金型中で、１６０℃、２０分間プレス加硫して加硫ゴムサンプルを作製した。得られた加硫ゴムサンプルを使用し、耐摩耗性、ウェットグリップ性能を評価した。また空気入りタイヤを加硫成形し、ドライグリップ性能および操縦安定性を下記に示す方法で評価した。
【００３７】
耐摩耗性
得られた加硫ゴムサンプルをＪＩＳ  Ｋ６２６４に準拠して、ランボーン摩耗試験機（岩本製作所社製）を使用して、温度２０℃、荷重３９Ｎ、スリップ率３０％、時間４分の条件で摩耗量を測定した。得られた結果は標準例の逆数を１００にする指数とし、表１，２の「耐摩耗性」の欄に示した。この指数が大きいほど耐摩耗性が優れることを意味する。
【００３８】
ウェットグリップ性能
得られた加硫ゴムサンプルのウェットグリップ性能を、その指標であることが知られている損失正接ｔａｎδ（０℃）により評価した。損失正接ｔａｎδは、東洋精機製作所社製粘弾性スペクトロメーターを用いて、初期歪み１０％、振幅±２％、周波数２０Ｈｚ、温度０℃および６０℃の条件下で測定した。得られたｔａｎδ（０℃）の結果は標準例の値を１００とする指数として、表１，２の「ウェット性能」の欄に示した。この指数が大きいほど、ｔａｎδ（０℃）が大きくウェットグリップ性能が優れることを意味する。
【００３９】
ドライグリップ性能
得られた１６種類のタイヤトレッド用ゴム組成物でそれぞれタイヤトレッド部を構成した、タイヤサイズが１９５/６５Ｒ１５の空気入りタイヤを加硫成形した。得られたタイヤを標準リム（１９５/６５Ｒ１５のリム）に組み付け、空気圧２５０ｋＰａを充填し、同一車種の１６台の車両に装着した。この１６車両を、比較的凸凹の少ない乾燥路面を走行し、時速１００Ｋｍから時速５０Ｋｍまで減速時の制動距離を評価することによりドライグリップ性能を評価した。得られた結果は標準例の値を１００とする指数として、表１，２の「ドライ性能」の欄に示した。この指数が大きいほど、ドライグリップ性能が優れることを意味する。
【００４０】
操縦安定性
得られた１６種類のタイヤトレッド用ゴム組成物でそれぞれタイヤトレッド部を構成した、タイヤサイズが１９５/６５Ｒ１５の空気入りタイヤを加硫成形した。得られたタイヤを標準リム（１９５/６５Ｒ１５のリム）に組み付け、空気圧２５０ｋＰａを充填し、同一車種の１６台の車両に装着した。この１６車両を、比較的凸凹の少ない乾燥路面を走行し、ハンドルをきった時の応答性を官能的に評価することにより操縦安定性を官能評価し評点３が合格レベルとする５段階で採点し、表１，２の「操縦安定性」の欄に示した。この評点が大きいほど操縦安定性が優れることを意味する。
【００４１】
【表１】
0005999167.tif 000002
【００４２】
【表２】
0005999167.tif 000003
【００４３】
なお、表１〜２において使用した原材料の種類を下記に示す。
・ＮＲ：天然ゴム、ＳＩＲ２０
・Ｓ−ＳＢＲ１：溶液重合スチレンブタジエンゴム、旭化成ケミカルズ社製タフデンＦ３４２０、スチレン単位含有量が３６重量％、ゴム成分１００重量部に対しオイル分２５．０重量部を含む油展品
・Ｓ−ＳＢＲ２：溶液重合スチレンブタジエンゴム、旭化成ケミカルズ社製タフデン１０００Ｒ、スチレン単位含有量が１８．５重量％、非油展品（オイル分０重量部）
・Ｅ−ＳＢＲ：乳化重合スチレンブタジエンゴム、日本ゼオン社製Ｎｉｐｏｌ  ９４５８、ゴム成分１００重量部に対しオイル分３７．５重量部を含む油展品
・シリカ−１：Ｓｏｌｖａｙ社製１１６５ＭＰ、ＣＴＡＢ比表面積が１８０ｍ2／ｇ
・シリカ−２：エボニクデグサ社製９０００ＧＲ、ＣＴＡＢ比表面積が２００ｍ2／ｇ
・ＣＢ：カーボンブラック、キャボットジャパン社製Ｎ２３４
・カップリング剤：硫黄含有シランカップリング剤、エボニクデグサ社製Ｓｉ６９
・アルキルシラン：オクチルトリエトキシシラン、信越化学工業社製ＫＢＥ−３０８３
・テルペン樹脂：芳香族変性テルペン樹脂、ヤスハラケミカル社製ＹＳポリスターＴ１４５、軟化点が１４５℃
・アロマオイル：昭和シェル石油社製エキストラクト４号Ｓ
【００４４】
【表３】
0005999167.tif 000004
【００４５】
表３において使用した原材料の種類を下記に示す。
・酸化亜鉛：正同化学工業社製酸化亜鉛３種
・ステアリン酸：ＮＯＦコーポレーション社製ステアリン酸ＹＲ
・硫黄：軽井沢製錬所社製油処理硫黄
・加硫促進剤：大内新興化学工業社製ノクセラーＣＺ−Ｇ
【００４６】
表１から明らかなように実施例１〜７のタイヤトレッド用ゴム組成物は、加工性（ムーニー粘度）、耐摩耗性、ウェットグリップ性能（０℃のｔａｎδ）、ドライグリップ性能および操縦安定性が維持・向上することが確認された。
【００４７】
表２から明らかなように比較例１のゴム組成物は、天然ゴムを含有しないので、耐摩耗性およびドライグリップ性能が悪化した。
【００４８】
比較例２のゴム組成物は、シリカの配合量が１５０重量部を超え、カーボンブラックの配合量が５０重量部を超えるので、加工性が悪化した。
【００４９】
比較例３のゴム組成物は、シリカの配合量が８０重量部未満、カーボンブラックの配合量が５０重量部を超えるので、耐摩耗性、ウェットグリップ性能、ドライグリップ性能および操縦安定性が悪化した。
【００５０】
比較例４のゴム組成物は、Ｓ−ＳＢＲ１の配合量が３０重量部を超えるので、ウェットグリップ性能が悪化した。
【００５１】
比較例５のゴム組成物は、アルキルシランを配合しないので、加工性およびウェットグリップ性能が悪化した。
【００５２】
比較例６のゴム組成物は、Ｓ−ＳＢＲ２のスチレン単位含有量が３０重量％未満であるのでドライグリップ性能およびウェットグリップ性能が悪化した。
【００５３】
比較例７のゴム組成物は、Ｓ−ＳＢＲ１およびＥ−ＳＢＲが含有する油展成分、芳香族変性テルペン樹脂およびオイル成分の合計量Ｗoilと天然ゴムの重量ＷNRの比（Ｗoil／ＷNR）が３．０未満であるのでドライグリップ性能およびウェットグリップ性能が悪化した。
【００５４】
比較例８のゴム組成物は、Ｓ−ＳＢＲ１およびＥ−ＳＢＲが含有する油展成分、芳香族変性テルペン樹脂およびオイル成分の合計量Ｗoilと天然ゴムの重量ＷNRの比（Ｗoil／ＷNR）が４．０を超えるので耐摩耗性が悪化した。